(57)【要約】【課題】ブレードにてスラリーの成形を行う際に、硬化した部分等のズレが生じにくい造形物の製造方法を提供すること。【解決手段】製造物を製造する場合には、ベースフィルム９として、表面の算術平均粗さＲａが０．３μｍ以上のベースフィルム９を用いる。そして、第１工程、第２工程、及び第３工程の後に、第４工程、第２工程、及び第３工程を、この順番にて１回又は複数回実施して、造形物を製造する。これにより、硬化した部分等のズレ（従って造形物１における目的とする形状からのズレ）の発生を抑制することができる。つまり、最下層のスラリー層１３が載置されるベースフィルム９の表面の算術平均粗さＲａは、０．３μｍ以上であるので、その表面の凹凸によるアンカー効果によって、スラリー層１３（従って硬化した部分）がズレ難いという顕著な効果を奏する。【選択図】図３
2018051789.tif 000002
【特許請求の範囲】
【請求項１】
基台上に配置されたベースフィルムの表面上に、スラリーを供給する第１工程と、
前記スラリー上にて、前記ベースフィルムの表面に沿ってブレードを移動させることにより、前記スラリーの成形を行う第２工程と、
前記成形されたスラリーの一部を硬化させる第３工程と、
前記一部が硬化したスラリーの表面上に、前記スラリーを供給する第４工程と、
を有し、
前記第１工程、前記第２工程、及び前記第３工程の後に、前記第４工程、前記第２工程、及び前記第３工程を、この順番にて１回又は複数回実施して、造形物を製造する造形物の製造方法であって、
前記ベースフィルムの前記表面の算術平均粗さＲａが、０．３μｍ以上であることを特徴とする造形物の製造方法。
【請求項２】
前記スラリーは感光性を有し、該スラリーを露光して硬化させることを特徴とする請求項１に記載の造形物の製造方法。
【請求項３】
前記ベースフィルムのヘーズ値は、３０％以上であることを特徴とする請求項２に記載の造形物の製造方法。
【請求項４】
前記ベースフィルムの前記表面の算術平均粗さＲａが、２μｍ以下であることを特徴とする請求項１〜３のいずれか１項に記載の造形物の製造方法。
【請求項５】
前記スラリー中に、セラミックスを３０体積％以上含むことを特徴とする請求項１〜４のいずれか１項に記載の造形物の製造方法。
【発明の詳細な説明】
【技術分野】
【０００１】
本発明は、例えば感光性を有するスラリーを用いて、各種の造形物を製造する造形物の製造方法に関するものである。
【背景技術】
【０００２】
従来、光造形材料を含むスラリーに光を照射して造形物を製造するスラリー光硬化型積層造形法として、２つの方法が知られている。
例えば、タンク内のスラリーの任意部分をレーザ光等によって露光して硬化させ、タンクの高さを変えた後に、再度レーザ光等で任意部分を硬化させる等の工程を繰り返すタンク方式が知られている。
【０００３】
また、造形ステージ上にスラリーを塗布し、ブレード等で所望の厚みにスラリーを平坦化し、任意部分をレーザ光で露光して硬化させ、再度スラリーを塗布した後に硬化させる等の工程を繰り返す塗布方式が知られている。
【０００４】
このうち、塗布方式は、高精度の造形が可能な優れた方法であることが知られている。
この塗布方式の技術に関しては、例えばハイドロキシアパタイトからなる人工骨の製造方法として、スラリー状の光造形材料にレーザ光を照射して硬化させて多孔質人工骨を製造する技術が提案されている（特許文献１参照）。
【０００５】
この特許文献１に記載の技術では、例えば下記の手順で造形物を製造している。
まず、造形ステージ上に、スラリー状の光造形材料を塗布してスラリー層を形成する。次に、このスラリー層に対して、造形物の２次元断面データに基づいて、紫外線レーザ光のスキャンを行って、造形物の一部となる所定の箇所（即ち光を照射した箇所）を硬化させる。これによって、スラリー層の一部に硬化した部分が含まれる複合層が形成される。
【０００６】
次に、造形ステージを１層分の距離だけ降下させた後に、複合層の表面に新たな光造形材料を塗布して、新たなスラリー層を形成する。次に、ブレードを用いて、新たなスラリー層の表面を平坦化する。その後、平坦化した新たなスラリー層に対して、前記と同様に、紫外線レーザ光を照射して硬化させる等の工程を繰り返して、人工骨である造形物の製造を行う。
【先行技術文献】
【特許文献】
【０００７】
【特許文献１】特開２０１２−２３２０２３号公報
【発明の概要】
【発明が解決しようとする課題】
【０００８】
しかしながら、上述した従来技術では、硬化した部分を含むスラリー層の上にスラリーを供給し、そのスラリーをブレードで平坦化して新たなスラリー層を形成する際に、ブレードの応力によって、新たなスラリー層の下層のスラリー層にズレが発生し、製品の不良が発生することがあった。
【０００９】
詳しくは、スラリー層は高い粘性を有しているので、ブレードで新たなスラリー層を平坦化する際に、新たなスラリー層に密着している下層のスラリー層もブレードの移動方向に引っ張られてしまう。その結果、下層のスラリー層は、硬化した部分ごと移動方向に移動して、硬化した部分（従って硬化した部分から形成される造形物）に位置ズレが発生するという問題があった。
【００１０】
そして、このような位置ズレが発生すると、造形物の寸法精度が低下するので好ましくない。
本発明は、前記課題に鑑みてなされたものであり、その目的は、ブレードにてスラリーの成形を行う際に、硬化した部分等のズレが生じにくい造形物の製造方法を提供することにある。
【課題を解決するための手段】
【００１１】
（１）本発明の第１局面は、基台上に配置されたベースフィルムの表面上に、スラリーを供給する第１工程と、スラリー上にて、ベースフィルムの表面に沿ってブレードを移動させることにより、スラリーの成形を行う第２工程と、成形されたスラリーの一部を硬化させる第３工程と、一部が硬化したスラリーの表面上に、スラリーを供給する第４工程と、を有する造形物の製造方法に関するものである。
【００１２】
この造形物の製造方法では、ベースフィルムの表面の算術平均粗さＲａを、０．３μｍ以上とし、第１工程、第２工程、及び第３工程の後に、第４工程、第２工程、及び第３工程を、この順番にて１回又は複数回実施して、造形物を製造する。
【００１３】
このように、本第１局面では、ベースフィルムの表面の算術平均粗さＲａを、０．３μｍ以上として、上述した工程を上述した順番にて実施して造形物を製造するので、硬化した部分等のズレ、従って造形物における目的とする形状からのズレの発生を抑制することができる。
【００１４】
つまり、上述したように、既に硬化した部分を含むスラリーの層、即ち下層のスラリー層の上にスラリーを供給し、そのスラリー上にて、ベースフィルムの表面に沿ってブレードを移動させて、スラリーの成形を行う、即ち新たなスラリー層を形成する際には、ブレードによる応力によって、新たなスラリー層に密着した下層のスラリー層、従って硬化した部分はズレ易い。
【００１５】
それに対して、本第１局面では、下層のスラリー層が載置されるベースフィルムの表面の算術平均粗さＲａは、０．３μｍ以上であるので、その表面の凹凸によるアンカー効果によって、下層のスラリー層（従って硬化した部分）がズレ難いという顕著な効果を奏する。
【００１６】
従って、その後、同様に、順次、第４工程、第２工程、第３工程の処理を繰り返して、スラリー層を積層するように形成する際に、ブレードでスラリーの成形を行っても（例えば平坦化しても）、同様にズレが生じ難いので、結果として高い精度で造形物を製造できるという効果がある。
【００１７】
そのため、造形物（即ち製品）の不良が発生し難いという利点がある。
（２）本発明の第２局面では、スラリーは感光性を有し、スラリーを露光して硬化させる。
【００１８】
本第２局面では、感光性を有するスラリーを用い、そのスラリーを露光して硬化させることにより、所望の形状の造形物を容易に製造することができる。
（３）本発明の第３局面では、ベースフィルムのヘーズ値は、３０％以上である。
【００１９】
従来、レーザ光でスラリー層の任意部分を露光して硬化させる際に、レーザ光がベースフィルムが載置された造形ステージまで到達して反射し、任意部分以外の所まで硬化させてしまい、造形物の精度が低下することがあった。
【００２０】
それに対して、本第３局面では、ベースフィルムのヘーズ値は３０％以上であるので（即ちレーザ光の透過性が低いので）、レーザ光は造形ステージまで到達しにくい。そのため、造形ステージにて反射する光も少ないので、造形物の精度が向上する。
【００２１】
なお、前記ヘーズ値とは、透明なものに入射した光線が拡散する度合い（くもり度）を示す値であり、拡散光線透過率（τｄ）と全光線透過率（τｔ）との比｛（τｄ／τｔ）×１００｝で表される。なお、全光線透過率（τｔ）、拡散光線透過率（τｄ）については、ＪＩＳ  Ｋ  ７１３６に規定されている。
【００２２】
（４）本発明の第４局面では、ベースフィルムの表面の算術平均粗さＲａが、２μｍ以下である。
本第４局面では、ベースフィルムの表面の算術平均粗さＲａが、２μｍ以下であるので、ベースフィルムの表面には過度な凹凸が形成されていない。従って、ベースフィルムに接触する部分の造形物の表面の算術平均粗さＲａも２μｍ以下である。そのため、造形物の表面として、凹凸の少ないものが要求される場合、例えば人工骨等の造形物に好適である。
【００２３】
（５）本発明の第５局面では、スラリー中に、セラミックスを３０体積％以上含む。
本第５局面では、スラリー中にセラミックスを３０体積％以上含むので、造形物を製造する材料であるスラリーとして好適なセラミック濃度を有している。つまり、スラリー中のセラミックスが３０体積％未満の場合には、スラリーの粘度が低いため、所望の厚みにスラリーを保持することが困難となる可能性があり、また、造形物を加熱により脱脂処理する際に、クラック等の欠陥が生じやすくなる恐れがあるので、本第５局面の範囲が好適である。
【００２４】
なお、スラリー中のセラミックスの含有量の上限値としては、８０体積％が好適である。これは、８０体積％を上回ると、スラリーの粘度が高くなり、ブレードで平坦化するのが困難になるからである。
【００２５】
＜以下に、本発明の各構成について説明する＞
・前記ベースフィルムは、スラリーが供給される薄膜であり、その材料としては、例えばポリエチレンテレフタレート（ＰＥＴ）等の合成樹脂などが挙げられる。
【００２６】
・前記ブレードとは、スラリーを移動させることができる刃状や板状等の部材であり、その材料としては、例えばステンレス等の金属やウレタンゴム等の合成樹脂などが挙げられる。
【００２７】
・前記スラリー（泥漿）とは、液体に固体粒子が混ざり込んだ懸濁体であり、ここでは、外部からの光や熱等の刺激によって、スラリーの一部が硬化する性質を有する。
スラリーを構成する液体（即ち硬化する材料）としては、例えば光もしくは熱硬化性樹脂が挙げられる。また、スラリーを構成する固体としては、例えばセラミックスが挙げられる。
【００２８】
・スラリーが感光性を有する場合には、スラリーの材料として、露光によって硬化する材料（光造形材料）が用いられる。この光造形材料としては、例えばアクリル系光硬化性樹脂が挙げられる。
【００２９】
・スラリー中に、セラミックスを含む場合には、そのセラミックスとして、例えばアルミナ、ジルコニア、ハイドロキシアパタイトが挙げられる。
【図面の簡単な説明】
【００３０】
【図１】実施形態の造形物を示す平面図である。
【図２】実施形態の造形物の一部を拡大して示す斜視図である。
【図３】実施形態の造形物の製造方法の一部を示す説明図である。
【発明を実施するための形態】
【００３１】
次に、本発明の造形物の製造方法の実施形態について説明する。
［１．実施形態］
ここでは、例えば光硬化性樹脂をレーザ光を用いて硬化させて、所定形状の造形物を製造する方法を例に挙げて説明する。
［１−１．造形物の構成］
まず、本実施形態の造形物の製造方法によって製造される造形物の構成について説明する。
【００３２】
図１及び図２に示す様に、本実施形態の造形物の製造方法によって製造される立体形状の造形物１は、平面視でメッシュ状であり、平行に配置された複数の角柱３の上に、同様に平行に配置された複数の角柱３が、平面視で直角に交差するように、井桁状に積み上げられた構造を有している。
【００３３】
つまり、複数の角柱３が同一平面上にて平行に配置された層５が複数積層された積層体構造を有している。
詳しくは、ある層（例えば最下層）５ａにおいては、幅１００μｍ×高さ５０μｍ×長さ１０ｍｍの角柱３が、３００μｍの間隔をあけて、複数本（例えば２５本）平行に配置されている。
【００３４】
また、例えば最下層５ａの上の層５ｂでは、最下層５ａの角柱３と（平面視で）直交するように、複数の角柱３が配置されている。この上の層５ｂの角柱３と最下層５ａの角柱３とは、その向き（例えば長手方向の向き）が異なるだけで、角柱３の寸法や配置間隔や平行な配置については同一である。
【００３５】
このように、最下層５ａ等の下の層５ａと上の層５ｂとは、（積層方向において）隣り合う各層５の角柱３の向きが直交するようにして、順次積層されて、複数層（例えば１０層）からなる造形物１が構成されている。
【００３６】
なお、造形物１の寸法は、平面視で例えば１０ｍｍ角であり、その高さは例えば０．５ｍｍである。
［１−２．造形物の製造方法］
次に、本実施形態の造形体の製造方法について説明する。
【００３７】
本実施形態では、セラミックス粉末と光硬化性樹脂とを混合した光硬化性スラリーを用意した。そして、その光硬化性スラリーに対して紫外線レーザ光を照射して造形する光造形装置を用いて、３次元積層造形物である上述した造形物１の製造を行った。
【００３８】
ここでは、後述するように、図３に示す造形ステージ７に設置するベースフィルム９として、表面をサンドブラスト処理を施したＰＥＴ（ポリエチレンテレフタレート）フィルム（実施例１、３）、表面をケミカルエッチング処理したＰＥＴフィルム（実施例２）、表面の未処理のＰＥＴフィルム（比較例）を用いて、造形物１を製造した。
【００３９】
なお、後述するように、本実施形態では、ベースフィルム９の表面の算術平均粗さＲａは、０．３μｍ〜２μｍの範囲内であり、ベースフィルムのヘーズ値は３０％以上であり、スラリー中に含まれるセラミックスは３０体積％以上８０体積％以下である。
【００４０】
以下、詳細に説明する。
＜光硬化性スラリー＞
まず、光硬化性スラリーの作製方法について説明する。
【００４１】
平均粒径が０．４μｍのアルミナ粉末（住友化学製アドバンストアルミナＡＡ−０３）と、アクリル系光硬化性樹脂（例えば単官能もしくは複数の官能基を持つアルキルアクリレートと、光開始材の１−ヒドロキシシクロヘキサンフェニルケトンの混合物）とを、体積比で、アルミナ粉末が５５％、光硬化性樹脂が４５％となるように混合した。
【００４２】
次に、その混合物を、自転公転ミキサーで均一に撹拌して、光硬化性スラリーを作製した。
＜実施例及び比較例＞
次に、上述したベースフィルム９及び光硬化性スラリーを用いた実施例及び比較例について説明する。
【００４３】
（実施例１）
(1)まず、前記光硬化性スラリーを、図示しない光造形装置のスラリー供給装置にセットし、前記図１及び図２に示す造形物１に対応した造形モデルのＣＡＤデータから造形用データを準備した。
【００４４】
なお、造形モデルは、上述したように、ライン幅（角柱３の幅）が１００μｍ、スペース幅（角柱３の間隔）が３００μｍの格子からなる１０ｍｍ角のメッシュ状であり、１層毎の積層厚みは５０μｍである。
【００４５】
そして、この造形モデルを、ベースフィルム９上の造形エリアにおいて、縦５個×横５個の合計２５個形成するように設定した。すなわち、サンプルを２５個作製するようにした。
【００４６】
(2)次に、図３に示すように、造形ステージ７上に、ベースフィルム９として、サンドブラスト処理を施したＰＥＴフィルムをセットした。
このサンドブラスト処理を施したＰＥＴフィルム（ベースフィルム９）は、厚みが１００μｍ、算術平均表面粗さＲａは０．６μｍ、ヘーズ（ＨＡＺＥ）値は７０％である。
【００４７】
なお、算術平均表面粗さＲａやヘーズ値の調整は、サンドブラスト処理に用いる粒子の粒径や処理時間の調節により行うことができる。
(3)次に、第１工程として、スラリー供給装置から、ベースフィルム９上にスラリーを供給して塗布した。
【００４８】
(4)次に、第２工程として、ブレード１１を用いてスラリーの表面を平坦化した。詳しくは、スラリーの表面をなぞるようにして、ブレード１１を移動させて、スラリーの表面を平坦化して、スラリーの成形を行った。なお、ブレード１１は、ベースフィルム９の表面に沿って(即ち表面に平行に）、矢印Ａ方向に移動させた。これにより、スラリー層１３が得られる。
【００４９】
(3)次に、第３工程として、スラリーの表面に対して紫外線レーザ光を照射して（スキャンして）、目的とする角柱３となる部分（前記ライン幅の部分）を硬化させた。即ち、紫外線レーザ光によって光硬化性樹脂を硬化させることにより、スラリー層１３中に、角柱３となる硬化部分を形成した。
【００５０】
なお、紫外線レーザ光を照射する紫外線レーザとしては、例えば波長３５５ｎｍの紫外線レーザ光を照射する紫外線レーザを用いた。そして、スポット径５０μｍ、スキャン速度１０００ｍ／ｓｅｃの条件にてレーザ照射を行った。
【００５１】
また、１層のスラリー層１３に硬化部分を成形した後には、次の（即ち上層の）スラリー層１３の形成のために、造形ステージ７を一層分下降させる。
(4)次に、第４工程として、上述した一部が硬化したスラリー層１３の表面に対して、スラリーを供給した。
【００５２】
(5)次に、この供給されたスラリーに対して、前記第２工程と同様にして、ブレード１１を用いてスラリーの表面を平坦化した。
(6)次に、この平坦化されたスラリーの表面に対して、前記第３工程と同様にして、紫外線レーザ光を照射して、照射箇所を硬化させた。
【００５３】
以後、前記(4)〜（6）の工程を繰り返して、目的とする造形物１を製造した。つまり、前記第４工程の処理、前記第２工程の処理、第３工程の処理を、この順番で複数回実施し、目的とする造形物１を製造した。
【００５４】
なお、第１工程〜第３工程を実施することにより、最下層の（硬化部分を含む）スラリー層１３が形成され、その後、第４工程、第２工程、第３工程を１回実施する毎に、１つのスラリー層１３が形成される。従って、目的とする層５の積層回数に応じて上述した各工程を実施することにより、所望の造形物１が得られる。
【００５５】
また、上述したようにして得られた造形物１は、硬化していないスラリー中に存在しているので、その後、従来と同様に、硬化していないスラリーを除去して造形物１を取り出すことができる。
【００５６】
さらに、前記造形物１を焼成することにより、造形物１の形状を有するセラミックス構造物（図示せず）を得ることができる。
（実施例２）
実施例２では、造形ステージ７に、ベースフィルム９として、ケミカルエッチング処理したＰＥＴフィルムをセットし、その他は、前記実施例１と同様にして造形物１を製造した。
【００５７】
なお、ケミカルエッチング処理とは、アルカリ溶液によるフィルム表面の粗面化の処理である。
本実施例２では、  ＰＥＴフィルム（即ちベースフィルム９）は、厚みが８０μｍ、算術平均表面粗さＲａは０．４μｍ、ヘーズ値は８０％である。
【００５８】
（実施例３）
実施例３では、造形ステージ７に、ベースフィルム９として、サンドブラスト処理したＰＥＴフィルムをセットし、その他は、前記実施例１と同様にして造形物１を製造した。
【００５９】
本実施例３では、  ＰＥＴフィルム（ベースフィルム９）は、厚みが１００μｍ、算術平均表面粗さＲａは０．３μｍ、ヘーズ値は３０％である。
（比較例）
比較例では、造形ステージ７に、ベースフィルム９として、未処理のＰＥＴフィルムをセットし、その他は、前記実施例１と同様にして造形物１を製造した。
【００６０】
本比較例では、  ＰＥＴフィルム（ベースフィルム９）は、厚みが１００μｍ、算術平均表面粗さＲａは０．０３μｍ、ヘーズ値は１０％である。
［１−３．評価］
次に、上述した実施例１〜３及び比較例に対する評価について説明する。
【００６１】
具体的には、前記実施例１〜３及び比較例について、造形時の造形物１のズレの発生状況と造形精度を調べた。その結果を、下記表１に記す。
ここで、ズレの発生状況は、ズレが発生したか否かを目視により確認した。詳しくは、最下層のスラリー層の上にスラリーを塗布し、ブレードによって表面を平坦化した際に、最下層のスラリー層において、硬化した部分と硬化していない部分との間に隙間（例えば０．１ｍｍ以上の隙間）が発生した場合に、ズレが発生したと判断した。
【００６２】
【表１】
2018051789.tif 000003
【００６３】
なお、表１のズレ発生率とは、各実施例及び比較例において、各２５個のサンプルにおいてズレが発生した割合［％］を示している。また、表１の造形精度は、造形物の各サンプルにおいて、（スペース幅の実測値／スペース幅の設計値（３００μｍ））×１００［％］を求めて、全サンプルの平均値を求めたものである。
【００６４】
この表１から明らかなように、実施例１〜３では、ベースフィルムの算術平均粗さＲａは０．３μｍ以上であるので、ズレ発生率が１０％以下と小さく好適である。
また、実施例１〜３では、ベースフィルムのヘーズ値が３０％以上であるので、造形精度が８０％以上と高く好適である。
【００６５】
それに対して、比較例では、ベースフィルムの算術平均粗さＲａは０．０３μｍであるので、ズレ発生率が４０％以下と大きく好ましくない。
また、比較例では、べースフィルムのヘーズ値が１０％であるので、造形精度が６７％と低く好ましくない。
【００６６】
なお、上述した評価とは別に、スラリーを作製する際に、セラミックスの体積%を３０体積％未満（例えば２５体積％）にしたところ、スラリーの粘度が低くなり、５０μｍの厚みでスラリーを保持するのが困難となった。また、造形物を加熱により脱脂処理した際に、クラックが発生した。さらに、セラミックスの体積%を８０体積％を上回る範囲（例えば８５体積％）にしたところ、スラリーを平坦化するのが困難となった。なお、他の条件は実施例１と同様である。
［１−４．効果］
次に、本実施形態の効果について説明する。
【００６７】
（１）本実施形態では、ベースフィルム９の表面の算術平均粗さＲａを、０．３μｍ以上として、上述した工程を上述した順番にて実施して造形物１を製造するので、硬化した部分等のズレ（従って造形物１における目的とする形状からのズレ）の発生を抑制することができる。
【００６８】
つまり、本実施形態では、最下層のスラリー層１３が載置されるベースフィルム９の表面の算術平均粗さＲａは、０．３μｍ以上であるので、その表面の凹凸によるアンカー効果によって、スラリー層１３（従って硬化した部分）がズレ難いという顕著な効果を奏する。
【００６９】
従って、その後、同様に、順次スラリー層１３を積層するように形成する際に、ブレード１１でスラリーを平坦化しても、同様にズレが生じ難いので、結果として高い精度で造形物１を製造できるという効果がある。そのため、造形物１（従って焼成後の製品）の不良が発生し難いという利点がある。
【００７０】
（２）また、本実施形態では、ベースフィルム９のヘーズ値は３０％以上であるので（即ちレーザ光の透過性が低いので）、レーザ光は造形ステージ７まで到達しにくい。そのため、造形ステージ７にて反射する光も少ないので、造形物１の寸法精度が向上する。
【００７１】
（３）更に、本実施形態では、ベースフィルム９の表面の算術平均粗さＲａが、２μｍ以下であるので、ベースフィルム９の表面には過度な凹凸が形成されていない。従って、ベースフィルム９に接触する部分の造形物１の表面の算術平均粗さＲａも２μｍ以下である。そのため、造形物１の表面として、凹凸の少ないものが要求される場合（例えば人工骨等）に好適である。
【００７２】
（４）また、本実施形態では、スラリー中にセラミックスを３０体積％以上含むので、造形物１を製造する材料であるスラリーとして好適なセラミック濃度を有している。
［１−５．特許請求の範囲との対応関係］
ここで、実施形態と特許請求の範囲との文言の対応関係について説明する。
【００７３】
本実施形態の、造形物１、造形ステージ７、ベースフィルム９、ブレード１１は、それぞれ、本発明の、造形物、基台、ベースフィルム、ブレードの一例に相当する。
［２．他の実施形態］
本発明は前記実施形態になんら限定されるものではなく、本発明を逸脱しない範囲において種々の態様で実施しうることはいうまでもない。
【００７４】
（１）例えば、前記実施形態では、レーザ光を用いて光硬化性樹脂を用いて造形物の製造を行ったが、それとは別に、熱により硬化する材料を用いて造形物を製造してもよい。
例えば熱硬化性樹脂を含むスラリーに対して、例えばＣＯ２レーザを用いてレーザ光を照射して加熱し、その熱によって所定部分を硬化させて造形物を製造してもよい。
【００７５】
（２）また、スラリーに添加するセラミックスとしては、上述したアルミナに限らず、ジルコニア、ハイドロキシアパタイト、窒化珪素、窒化アルミニウム、炭化珪素等を採用できる。
【００７６】
（３）さらに、製造する造形物としては、スラリーの材料（例えばセラミック材料）に応じて、人工骨、切削工具、ベアリング部材、絶縁部材、耐摩耗部材等が挙げられる。
（４）なお、本実施形態の構成を適宜組み合わせることができる。
【符号の説明】
【００７７】
１…造形物
３…角柱
７…造形ステージ
９…ベースフィルム
１１…ブレード
【図１】
2018051789.tif 000004
【図２】
2018051789.tif 000005
【図３】
2018051789.tif 000006